(57)【要約】【課題】放電ランプを減光させる際に、これらの測光特性が悪化しないようにする。【解決手段】放電ランプ用のタリウム不含のメタルハライド充填物であって、水銀及びメタルハライド塩の混合物を有し、その際、該混合物がヨウ化ナトリウムと、ヨウ化カルシウム、ヨウ化ストロンチウム、ヨウ化バリウム又はこれらの組合せ物から選択されたアルカリ土類ヨウ化物と、ヨウ化セリウム、ヨウ化ジスプロシウム、ヨウ化ホルミウム、ヨウ化ツリウム又はこれらの組合せ物から選択された希土類ヨウ化物とを含有する、メタルハライド充填物を提供する。【選択図】なし【特許請求の範囲】
【請求項１】
放電ランプ用のタリウム不含のメタルハライド充填物であって、水銀及びメタルハライド塩の混合物を有し、その際、該混合物がヨウ化ナトリウムと、ヨウ化カルシウム、ヨウ化ストロンチウム、ヨウ化バリウム又はこれらの組合せ物から選択されたアルカリ土類ヨウ化物と、ヨウ化セリウム、ヨウ化ジスプロシウム、ヨウ化ホルミウム、ヨウ化ツリウム又はこれらの組合せ物から選択された希土類ヨウ化物とを含有する、メタルハライド充填物。
【請求項２】
ヨウ化ナトリウムとアルカリ土類ヨウ化物とのモル比が約０．６〜約１１であり、ヨウ化ナトリウムと希土類ヨウ化物とのモル比が約０．５〜約２．８であり、かつアルカリ土類ヨウ化物と希土類ヨウ化物とのモル比が約０．１〜約２である、請求項１に記載の放電ランプ用のタリウム不含のメタルハライド充填物。
【請求項３】
混合物が約２５〜約５５モルパーセントのヨウ化ナトリウム、約２０〜約５０モルパーセントの、ヨウ化セリウム、ヨウ化ジスプロシウム、ヨウ化ホルミウム、ヨウ化ツリウム又はこれらの組合せ物から選択された希土類ヨウ化物及び約５〜約４０モルパーセントの、ヨウ化カルシウム、ヨウ化ストロンチウム、ヨウ化バリウム又はこれらの組合せ物から選択されたアルカリ土類ヨウ化物を含有する、請求項１に記載の放電ランプ用のタリウム不含のメタルハライド充填物。
【請求項４】
更に、ヨウ化リチウムを全ヨウ化物含有率の約３０モルパーセント以下の量で含有する、請求項１から３までの何れか１項に記載のタリウム不含のメタルハライド充填物。
【請求項５】
白色光を放射するための放電ランプであって、口金及び外部ジャケットがセラミック放電管を密閉し、該セラミック放電管がタリウム不含のメタルハライド充填物を含有する放電室を密閉し、該放電管が、放電室内でアーク放電を発生させるために放電室内に延び、かつ口金との電気的接続部を有する、少なくとも１つの気密封止された電極集合体を有し；請求項１に記載の水銀及びメタルハライド塩の混合物を有するタリウム不含のメタルハライド充填物を有し、かつ該ランプを作動させている際に、色度図上にプロットされる放射光線のｘ，ｙ色座標は、該ランプをその定格出力未満に減光させるにつれて概して黒体軌跡に対して平行な方向に移動する、放電ランプ。
【請求項６】
ヨウ化ナトリウムとアルカリ土類ヨウ化物とのモル比が約０．６〜約１１であり、ヨウ化ナトリウムと希土類ヨウ化物とのモル比が約０．５〜約２．８であり、かつアルカリ土類ヨウ化物と希土類ヨウ化物とのモル比が約０．１〜約２である、請求項５に記載の放電ランプ。
【請求項７】
放電管がアルゴンガスを４０〜４００ミリバールの圧力で含有する、請求項６に記載の放電ランプ。
【請求項８】
７０ワットの定格出力を有する、請求項５に記載の放電ランプ。
【請求項９】
混合物が、約２５〜５５モルパーセントのヨウ化ナトリウム、約２０〜約５０モルパーセントの、ヨウ化セリウム、ヨウ化ジスプロシウム、ヨウ化ホルミウム、ヨウ化ツリウム又はこれらの組合せ物から選択された希土類ヨウ化物及び約５〜約４０モルパーセントの、ヨウ化カルシウム、ヨウ化ストロンチウム、ヨウ化バリウム又はこれらの組合せ物から選択されたアルカリ土類ヨウ化物を含有する、請求項５に記載の放電ランプ。
【請求項１０】
充填物が更に、ヨウ化リチウムを全金属ヨウ化物含有率の約３０モルパーセント以下の量で含有する、請求項６に記載の放電ランプ。
【請求項１１】
充填物が更に、ヨウ化リチウムを全金属ヨウ化物含有率の約３０モルパーセント以下の量で含有する、請求項９に記載の放電ランプ。
【請求項１２】
放電室がアルゴンガスを４０〜４００ミリバールの圧力で含有する、請求項９に記載の放電ランプ。
【請求項１３】
定格出力の約６０％に減光される、請求項９に記載の放電ランプ。
【請求項１４】
定格出力で作動させている際に、約４０００〜約５０００Ｋの範囲内の相関色温度、約８０を上回るＣＲＩ及び約８０ＬＰＷを上回る効率を示す、請求項５に記載の放電ランプ。
【発明の詳細な説明】
【技術分野】
【０００１】
本発明は、概して放電ランプ用のメタルハライド充填物の化学物質に関する。特に、本発明は放電ランプ用のタリウム不含のメタルハライド充填物に関する。
【背景技術】
【０００２】
メタルハライド放電ランプは、その高い効率及びこれらの希土類の化学元素により生成される複合的な発光スペクトルから生ずる高演色性のために好まれている。慣用の石英発光管型を超える、改善された演色性、色温度及び効率を提供する低ワット数のセラミックメタルハライドランプが特に望まれている。これは、セラミック発光管が石英発光管よりも高温で作動でき、かつ種々のメタルハライドの化学元素とほとんど反応しないからである。ほとんどのメタルハライドランプと同様に、セラミックランプは、一般的に白色光を放射するように設計されている。これには、目標とする放射のｘ，ｙ色座標が黒体放射体曲線上に又はその近傍に存在することが必要である。ランプ充填物の化学物質は、目標とする放射を達成するために調節しなければならないだけでなく、このことは高い演色評価数（ＣＲＩ）及び高い効率（ルーメン／ワット、ＬＰＷ）を維持するのと同時になさねばならない。
【０００３】
ほとんどの市販のセラミックメタルハライドランプは、メタルハライド、特にヨウ化物の複合的な組合せ物を含有する。一般的に、ヨウ化物は、フッ化物よりも好まれる。それというのも、ヨウ化物は低反応性であるからである。またヨウ化物は、塩化物又は臭化物よりも好まれる。それというのも、ヨウ化物は高温でほとんど安定しない傾向があるからである。ヨウ化タリウムは、主として（ｘ，ｙ）色座標を、これらが黒体曲線上に存在するように調節するために使用される通常の成分である。例えば、市販の４２００Ｋランプは、水銀の他にＴｌＩ、ＮａＩ、ＤｙＩ３、ＨｏＩ３、ＴｍＩ３及びＣａＩ２の混合物を含有できる。タリウムを含有するランプは、これらの定格出力で十分に作動するものの、ランプを減光させるにつれてこれらの測光特性は悪化する。これは、主としてヨウ化タリウムの蒸気圧が、他の充填物成分の蒸気圧よりもはるかに高いからである。ランプ出力を低減させるにつれて、発光管の作動温度が低下し、かつ５３５ｎｍのタリウム原子の輝線がランプの発光スペクトルの優位を占め始める。タリウムの放射が不均衡に増加することにより、ランプは色温度が高くなり、かつｘ，ｙ色座標が黒体曲線のかなり上にシフトする。結果として、減光されたランプは不所望な緑色の色相になる。実験により、充填物中のタリウムの百分率が高くなればなるほど、緑色へのシフトが大きくなることが示されている。
【０００４】
タリウム含有充填物が有する別の問題は、小さい温度変動（±５０℃）が相関色温度（ＣＣＴ）の大きい変動に導くことである。これは、たとえ発光管の色座標と所望の色座標とが一致していても、新たな外部ジャケット又は反射器を加えるごとに充填物化学物質を再び最適化しなければならないので問題となっている。ヨウ化タリウムはまた、幾つかのメタルハライドランプの低い力率（ＰＦ）及び高い再点火（ＲＩ）ピークに関連している。低い力率はランプ安定器系の効率が低いことを意味し、高いＲＩピークは過剰の管壁黒化を惹起することがある。最後に、タリウムは、米国の家庭用品における使用が１９７５年から禁じられている。
【発明の開示】
【発明が解決しようとする課題】
【０００５】
本発明の課題は、先行技術の欠点を除去することである。
【０００６】
本発明の別の課題は、請求項１の前文に記載の、タリウムを含有しないメタルハライド充填物を提供することである。
【０００７】
本発明の更なる課題は、請求項の前文に記載の、商業的に望ましいランプについての要求、特に該ランプをこれらの定格出力未満に減光させる際の要求を満たすタリウム不含のメタルハライド充填物を提供することである。
【０００８】
一実施態様においては、本発明のタリウム不含のメタルハライド充填物は、請求項１の特徴部分の充填物を使用する。特にこの充填物は、水銀と、
ヨウ化ナトリウムと、
ヨウ化カルシウム、ヨウ化ストロンチウム、ヨウ化バリウム又はこれらの組合せ物から選択されたアルカリ土類ヨウ化物と、
ヨウ化セリウム、ヨウ化ジスプロシウム、ヨウ化ホルミウム、ヨウ化ツリウム又はこれらの組合せ物から選択された希土類ヨウ化物とから構成されている。
【０００９】
好ましい実施態様においては、ヨウ化ナトリウムとアルカリ土類ヨウ化物とのモル比は、約０．６〜約１１であり、ヨウ化ナトリウムと希土類ヨウ化物とのモル比は、約０．５〜約２．８であり、かつアルカリ土類ヨウ化物と希土類ヨウ化物とのモル比は、約０．１〜約２である。
【００１０】
別の実施態様においては、本発明のタリウム不含のメタルハライド充填物は、水銀及びメタルハライド塩の混合物を有し、この際、混合物は約２５〜約５５モルパーセントのヨウ化ナトリウム、約２０〜約５０モルパーセントの、ヨウ化セリウム、ヨウ化ジスプロシウム、ヨウ化ホルミウム、ヨウ化ツリウム又はこれらの組合せ物から選択された希土類ヨウ化物及び約５〜約４０モルパーセントの、ヨウ化カルシウム、ヨウ化ストロンチウム、ヨウ化バリウム又はこれらの組合せ物から選択されたアルカリ土類ヨウ化物を含有する。
【００１１】
本発明の更に別の実施態様においては、タリウム不含のメタルハライド充填物は更に、ヨウ化リチウムを全ヨウ化物含有率の約３０モルパーセント以下の量で含有する。
【００１２】
本発明の更に別の実施態様においては、タリウム不含のメタルハライド充填物を、白色光を放射するための放電ランプ中に、特に請求項５に記載されているようにメタルハライドランプ中に取り込ませる。特に、この放電ランプは次の特徴を有している：
口金及び外部ジャケットがセラミック放電管を密閉し、該セラミック放電管がタリウム不含のメタルハライド充填物を含有する放電室を密閉し、該放電管が、放電室内でアーク放電を発生させるために放電室内に延び、かつ口金との電気的接続部を有する、少なくとも１つの気密封止された電極集合体を有し；該ランプを作動させている際に、色度図上にプロットされる放射光線のｘ，ｙ色座標は、該ランプをその定格出力未満に減光させるにつれて概して黒体軌跡に対して平行な方向に移動する。
【００１３】
本発明のより良い理解のために、これらの他の及び更なる課題、利点及び性能と一緒に、以下の開示及び上記図面と関連して記載した従属請求項に言及する。
【００１４】
本発明のタリウム不含のメタルハライド充填物は、一般的に、水銀と、（１）ヨウ化ナトリウム（ＮａＩ）、（２）ヨウ化カルシウム、ヨウ化ストロンチウム、ヨウ化バリウム又はこれらの組合せ物から選択されたアルカリ土類ヨウ化物（ＡＥＩ２）及び（３）ヨウ化ツリウム、ヨウ化ジスプロシウム、ヨウ化ホルミウム、ヨウ化セリウム又はこれらの組合せ物から選択された希土類ヨウ化物（ＲＥＩ３）から構成されるメタルハライド塩の混合物とを含有する。混合物中のメタルハライド塩の相対的な割合は、商業的に望ましいランプの特性、例えば色温度、ＣＲＩ、高い効率が生ずるように設計される。好ましくは、相関色温度（ＣＣＴ）が約４０００〜約５０００Ｋの範囲内であり、ＣＲＩが約８０よりも大きく、かつ効率が約８０ＬＰＷよりも大きい。一実施態様においては、ヨウ化ナトリウムとアルカリ土類ヨウ化物とのモル比が約０．６〜約１１であり、ヨウ化ナトリウムと希土類ヨウ化物とのモル比が約０．５〜約２．８であり、かつアルカリ土類ヨウ化物と希土類ヨウ化物とのモル比が約０．１〜約２である。更に好ましい実施態様においては、メタルハライド塩の混合物が、約２５〜約５５モルパーセントのヨウ化ナトリウム、約５〜約４０モルパーセントのアルカリ土類ヨウ化物及び約２０〜約５０モルパーセントの希土類ヨウ化物を有する。これは、メタルハライド塩混合物中のＮａＩ、ＡＥＩ２及びＲＥＩ３の相対的なモル分率の三角グラフである図３に示される多角形により囲まれる領域により表現できる。充填物はまた、ヨウ化リチウムを全金属ヨウ化物含有率の約３０モルパーセント以下の量で含有してよい。
【００１５】
図１は、セラミックメタルハライド発光管の断面図である。発光管１は、同一に成形された２つのセラミック部品を生の状態で結合させ、かつ次いでこの生の部品を高温焼結することにより製造される、２部品からなる設計物である。発光管の製造方法は、一般的に、２つの部品が結合された発光管の中央に表面継目５を残すというものである。本類型のセラミック発光管の製造方法のより詳細な説明は、本明細書中に参照として導入する米国特許第６６２０２７２号に記載され、これは参照をもって開示されたものとする。発光管は、通常、半透明の多結晶質アルミナから構成されているが、他のセラミック材料を使用してもよい。
【００１６】
発光管は、半球形の端部溜め部１７ａ、１７ｂを有しており、一般的に隆起形状と言及される。この隆起形状は好ましい。それというのも、該隆起形状は、直円柱形状、例えば米国特許第５４２４６０９号及び同第６５２５４７６号に記載されているものと比較すると、より均一な温度分布を提供するからである。この隆起形状発光管は、放電室１２を密閉する、軸対称の胴部６を有する。２つの対向した細管２は、中心軸に沿って胴部６から外方向に延びている。この２部品から成る設計物においては、細管は発光管胴部と一体成形されている。発光管の放電室１２は、緩衝ガス、例えば４０〜４００ミリバールのＸｅ及び／又はＡｒ並びに本明細書に記載されているようなタリウム不含のメタルハライド充填物８を含有する。
【００１７】
電極集合体１４は、各細管２内に挿入されている。電極集合体１４の一端部は発光管から突出しており、電気的接続部を提供している。放電室内に延びている電極集合体の先端部には、アーク放電のための接点を提供するタングステンコイル３又は他の類縁手段が設けられている。電極集合体は、フリット材料９（好ましくは、Ａｌ２Ｏ３−ＳｉＯ２−Ｄｙ２Ｏ３系フリット）により細管に気密封止されている。ランプを作動させている間にわたり、電極集合体は、放電室内でアークを形成させるために外部の電力源から発光管の内部へ電流を伝導させる。
【００１８】
図２は、セラミックメタルハライドランプの図である。発光管１は、一端部が枠線３５に取り付けられているリード線３１に接続され、かつ他端部がマウンティングポスト４３に取り付けられているリード線３６に接続されている。電力は、ねじ込み口金４０を介してランプに供給される。ねじ込み口金４０のねじ部６１は、第２のマウンティングポスト４４に接続されているリード線５１を介して枠線３５と電気的に接続されている。ねじ込み口金４０の口金アイレット６５は、絶縁体６０によりねじ部６１から電気的に絶縁されている。リード線３２は、口金アイレット６５とマウンティングポスト４３との電気的接続部を提供する。ＵＶ発生始動補助装置３９は、マウンティングポスト４３に接続されている。リード線５１及びリード線３２は、ガラスステム４７を貫通し、かつガラスステム４７内に封止されている。ガラス外部エンベロープ３０は、発光管及びそれに付随する部品を包囲し、かつステム４７に封着されており、気密環境を提供している。一般的に外部エンベロープは排気されるが、幾つかの場合においては窒素ガスを５３４ミリバール以下で含有してよい。ゲッター板５５は、エンベロープの環境の汚染を低減させるために使用されるものである。
【実施例】
【００１９】
隆起形状のセラミック発光管を用いて、幾つかの７０ワットセラミックメタルハライド試験用ランプを製造した。各発光管充填物の組成を以下に示し、かつランプの測光の結果を第１表に示す。実施例２〜９の発光管充填物中のＮａＩ、ＡＥＩ２及びＲＥＩ３の相対的なモル分率を表す点を、図３にプロットする。
【００２０】
実施例１（対照）
発光管充填物（タリウム含有）：
４．５ｍｇのＨｇ、９ｍｇのメタルハライド混合物（ＮａＩ：ＣａＩ２：ＴｌＩ：ＤｙＩ３：ＨｏＩ３：ＴｍＩ３のモル比が２３：３８：１２：９：９：９）及び３４７ミリバールのアルゴン
ＮａＩ：ＡＥＩ２のモル比＝０．６０；
ＮａＩ：ＲＥＩ３のモル比＝０．８５；
ＡＥＩ２：ＲＥＩ３のモル比＝１．４；
ＮａＩ：ＴｌＩのモル比＝１．９２
【００２１】
実施例２
発光管充填物：
４ｍｇのＨｇ、８．６ｍｇのメタルハライド混合物（ＮａＩ：ＣａＩ２：ＤｙＩ３のモル比が４７：１６：３７である）及び３４７ミリバールのＡｒ
ＮａＩ：ＡＥＩ２のモル比＝２．９４；
ＮａＩ：ＲＥＩ３のモル比＝１．２７；
ＡＥＩ２：ＲＥＩ３のモル比＝０．４３
【００２２】
実施例３
発光管充填物：
４ｍｇのＨｇ、９．１ｍｇのメタルハライド混合物（ＮａＩ：ＢａＩ２：ＤｙＩ３のモル比が４７．５：１５：３７．５である）及び３４７ミリバールのＡｒ
ＮａＩ：ＡＥＩ２のモル比＝３．１７；
ＮａＩ：ＲＥＩ３のモル比＝１．２７；
ＡＥＩ２：ＲＥＩ３のモル比＝０．４０
【００２３】
実施例４
発光管充填物：
４．５ｍｇのＨｇ、８．３ｍｇのメタルハライド混合物（ＮａＩ：ＢａＩ２：ＬｉＩ：ＴｍＩ３のモル比が３９：８：２３：３０である）及び３４７ミリバールのＡｒ
ＮａＩ：ＡＥＩ２のモル比＝４．８８；
ＮａＩ：ＲＥＩ３のモル比＝１．３；
ＡＥＩ２：ＲＥＩ３のモル比＝０．２７
【００２４】
実施例５
発光管充填物：
４．０ｍｇのＨｇ、８．５ｍｇのメタルハライド混合物（ＮａＩ：ＣａＩ２：ＴｍＩ３のモル比が２８：２９：４３である）及び３４７ミリバールのＡｒ
ＮａＩ：ＡＥＩ２のモル比＝０．９７；
ＮａＩ：ＲＥＩ３のモル比＝０．６５；
ＡＥＩ２：ＲＥＩ３のモル比＝０．６７
【００２５】
実施例６
発光管充填物：
４ｍｇのＨｇ、９．３ｍｇのメタルハライド混合物（ＮａＩ：ＬｉＩ：ＢａＩ２：ＴｍＩ３のモル比が３９．７：２２．９：７．８：２９．６である）及び３４７ミリバールのＡｒ
ＮａＩ：ＡＥＩ２のモル比＝５．１；
ＮａＩ：ＲＥＩ３のモル比＝１．３；
ＡＥＩ２：ＲＥＩ３のモル比＝０．２６
【００２６】
実施例７
発光管充填物：
４ｍｇのＨｇ、９．１ｍｇのメタルハライド混合物（ＮａＩ：ＢａＩ２：ＴｍＩ３のモル比が５２：９：３９である）及び３４７ミリバールのＡｒ
ＮａＩ：ＡＥＩ２のモル比＝５．８；
ＮａＩ：ＲＥＩ３のモル比＝１．３；
ＡＥＩ２：ＲＥＩ３のモル比＝０．２３
【００２７】
実施例８
発光管充填物：
４ｍｇのＨｇ、９．０ｍｇのメタルハライド混合物（ＮａＩ：ＢａＩ２：ＳｒＩ２：ＴｍＩ３のモル比が４０．４：１６．１：１８．５：２５．１である）及び３４７ミリバールのＡｒ
ＮａＩ：ＡＥＩ２のモル比＝１．２；
ＮａＩ：ＲＥＩ３のモル比＝１．６；
ＡＥＩ２；ＲＥＩ３のモル比＝１．４
【００２８】
実施例９
発光管充填物：
４．１５ｍｇのＨｇ、９．２ｍｇのメタルハライド混合物（ＮａＩ：ＢａＩ２：ＴｍＩ３：ＣｅＩ３のモル比が４７．６：９．３：３６．０：７．１）及び３４７ミリバールのＡｒ
ＮａＩ：ＡＥＩ２のモル比＝５．１；
ＮａＩ：ＲＥＩ３のモル比＝１．１；
ＡＥＩ２：ＲＥＩ３のモル比＝０．２２
【００２９】
第１表  測光結果
【００３０】
【表１】
2005276830.tif 000002
【００３１】
本発明のタリウム不含のランプは、定格ランプ出力ではこれらのタリウム含有の相当品と同様の測光特性（ＣＣＴ、ＣＲＩ、効率及びｘ，ｙ色座標）を示す。しかしながら、タリウム不含のランプは、これらのタリウム含有の相当品とは異なり、これらの定格出力未満に減光させる際に望ましい測光特性を引き続き示す。この挙動は、図４に示される色度図に見られる。第１表からの幾つかのランプの色座標を、ランプ出力を約１１０ワットから約４０ワットに（定格出力の約１６０％から約６０％に）変える際に測定した。図４に示される各減光曲線の点は、ランプ出力の、５０〜１００ワットにおける約１０ワットの間隔を示す。タリウム不含のランプ（実施例５〜８）の減光曲線は、黒体放射体曲線（黒体軌跡）のわずかに下に位置し、これはランプにより放射された白色光が、望ましい、わずかに帯桃色の色合いを有することを意味する。タリウム含有ランプ（実施例１）の減光曲線は黒体曲線の上に位置し、これは放射された白色光が帯緑色の色合いを有することを意味する。更に重要なことには、７０Ｗのランプの定格出力未満の出力値に相応するタリウム不含のランプの減光曲線の一部が、概して黒体曲線（黒体軌跡）に対して平行に走っている。このことは、タリウム不含のランプをこれらの定格出力から減光させる際に、放射光線の色のあらゆる変化が最小に知覚されるにすぎないことを意味する。しかしながら、タリウム含有ランプの減光曲線の相応する領域は、ｙ値が増加していく黒体曲線に対して概して垂直の方向に走っている。このことは、タリウム含有ランプを減光させるにつれて放射光線が知覚的にますます、極めて不所望な緑色になることを意味する。
【００３２】
現在考えられる本発明の好ましい実施態様を示し記載してきたが、従属請求項により定義されるように、本発明の範囲を逸脱することなく種々の変形又は変更がなされてよいことは当業者には明白である。
【図面の簡単な説明】
【００３３】
【図１】セラミックメタルハライド発光管の断面図である。
【図２】セラミックメタルハライドランプの図である。
【図３】本発明のタリウム不含のメタルハライド充填物の幾つかの実施例の、ヨウ化ナトリウム、アルカリ土類ヨウ化物（ＡＥＩ２）及び希土類ヨウ化物（ＲＥＩ３）の相対モル分率の三角グラフである。
【図４】減光の結果を示す、種々のセラミックメタルハライドランプの色座標についての色度図である。
【符号の説明】
【００３４】
１  発光管、  ２  細管、  ３  タングステンコイル、  ５  表面継目、  ６  胴部、  ８  メタルハライド充填物、  ９  フリット材料、  １２  放電室、  １４  電極集合体、  １７ａ  端部溜め部、  １７ｂ  端部溜め部、  ３０  外部エンベロープ、  ３１  リード線、  ３２  リード線、  ３５  枠線、  ３６  リード線、  ３９  ＵＶ発生始動補助装置、  ４０  ねじ込み口金、  ４３  マウンティングポスト、  ４４  第２のマウンティングポスト、  ４７  ガラスステム、  ５１  リード線、  ５５  ゲッター板、  ６０  絶縁体、  ６１  ねじ部、  ６５  口金アイレット
【図１】
2005276830.tif 000003
【図２】
2005276830.tif 000004
【図３】
2005276830.tif 000005
【図４】
2005276830.tif 000006